(57)【要約】【課題】製造工程において電極を高温に晒すことなく、二次電池のサイクル特性を向上させることができる二次電池およびその製造方法を提供する。【解決手段】負極箔４２ａと負極合剤層４２ｂとを有する負電極４２と、負極箔４２ａと溶接される集電板とを備えた二次電池である。負極合剤層４２ｂは、被覆層３を有するＳｉＯ系活物質粒子１と、炭素系活物質粒子４と、導電材と、結着剤とを含む。結着剤は、被覆層３とは異なる材料で構成されている。炭素系活物質粒子４は、結着剤で覆われている。被覆層３は、イミド系樹脂材料で構成されている。【選択図】図４
2018101633.tif 000002
【特許請求の範囲】
【請求項１】
負極箔と負極合剤層とを有する負電極と、前記負極箔と溶接される集電板とを備えた二次電池であって、
前記負極合剤層は、被覆層を有するＳｉＯ系活物質粒子と、炭素系活物質粒子と、導電材と、結着剤とを含み、
前記結着剤は、前記被覆層とは異なる材料で構成され、
前記炭素系活物質粒子は、前記結着剤で覆われており、
前記被覆層は、イミド系樹脂材料で構成されていることを特徴とする二次電池。
【請求項２】
前記結着剤は、ポリフッ化ビニリデン、スチレンブタジエンゴム、ポリエチレン、ポリスチレン、ポリブタジエン、ブチルゴム、ニトリルゴム、多硫化ゴム、ニトロセルロース、シアノエチルセルロース、ラテックス、アクリロニトリル、フッ化ビニル、フッ化ビニリデン、フッ化プロピレン、フッ化クロロプレン、アクリル系樹脂のうち、少なくとも１つを含むことを特徴とする請求項１に記載の二次電池。
【発明の詳細な説明】
【技術分野】
【０００１】
本発明は、二次電池およびその製造方法に関する。
【背景技術】
【０００２】
リチウムイオン二次電池などの非水電解液二次電池では、従来から負極活物質として黒
鉛等の炭素材料が用いられている。このような従来の二次電池では、近年の高容量化の要
求の高まりに対応することが次第に困難になりつつあり、ケイ素等のより高容量の負極活
物質を用いた二次電池の検討が進められている（例えば、下記特許文献１、２を参照）。
【０００３】
特許文献１では、ケイ素を負極活物質として用いることにより、炭素材料を用いるより
も高容量の電池とすることができるとされている。また、負極活物質として、特定のシリ
コン複合体のみを用いること、前記シリコン複合体に、ＳｉＯｘ（０．３≦ｘ≦１．６）
で表されるケイ素酸化物からなる粒子、天然黒鉛、人造黒鉛、フェノール樹脂等の有機化
合物焼成体、コークス等の炭素物質の粉状体などの公知の負極活物質を混合して用いるこ
と、などが記載されている。
【０００４】
また、特許文献１には、活物質および電極の導電性を高めるために添加される導電助剤
を集電体に結着するためのバインダー樹脂として、ポリフッ化ビニリデン（ＰＶＤＦ）、
ポリテトラフルオロエチレン（ＰＴＦＥ）等のフッ素系ポリマー、スチレンブタジエンゴ
ム（ＳＢＲ）等のゴム、ポリイミド等のイミド系ポリマーなどが例示されている。
【０００５】
特許文献２では、サイクル特性に優れた非水電解質二次電池を得ることを課題とし、負
極活物質として黒鉛材料とケイ素またはケイ素化合物とを含む活物質を用い、負極バイン
ダーとして、ポリイミドおよびポリビニルピロリドンを用いることを特徴とする非水電解
質二次電池が開示されている。
【先行技術文献】
【特許文献】
【０００６】
【特許文献１】特開２０１３−２３４０８８号公報
【特許文献２】特開２０１２−１６０３５３号公報
【発明の概要】
【発明が解決しようとする課題】
【０００７】
負極活物質としてケイ素を用いる場合、充放電に伴う体積の膨張収縮が従来の炭素材料
と比較して大きくなる。そのため、例えば、特許文献１に記載の非水系二次電池において
、負極活物質として前記シリコン複合体または該シリコン複合体と公知の負極活物質との
混合物を用い、バインダー樹脂として比較的結着力の弱いＰＶＤＦ、ＰＴＦＥ、ＳＢＲ等
を用いる場合には、前記シリコン複合体が二次電池の充放電に伴って膨張収縮を繰り返し
て割れる虞がある。前記シリコン複合体に割れが生じた場合、二次電池のサイクル特性が
劣化する。
【０００８】
これに対し、特許文献２に記載の非水電解質二次電池では、負極バインダーとして比較
的結着力の強いポリイミドおよびポリビニルピロリドンを用いることで、二次電池のサイ
クル特性を向上させている。しかし、特許文献２では、ポリイミド樹脂の前駆体をＮ−メ
チル−２−ピロリドン（ＮＭＰ）中に溶解させ、さらにポリビニルピロリドン、黒鉛およ
びケイ素を混合して調製した負極スラリを、負極集電体としての銅箔の両面上に塗布し、
乾燥し、圧延した後、アルゴン雰囲気化で４００℃１０時間熱処理して、負電極を作成し
ている。このように、負電極の製造過程において負極集電体が長時間に亘って高温に晒さ
れると、負極集電体の強度が低下し、または、集電板等の金属に対する溶接性が低下し、
後の二次電池の製造工程に悪影響を及ぼす虞がある。
【０００９】
本発明は、前記課題に鑑みてなされたものであり、その目的とするところは、二次電池
の製造工程において電極を高温に晒すことなく、二次電池のサイクル特性を向上させるこ
とにある。
【課題を解決するための手段】
【００１０】
前記目的を達成すべく、本発明の二次電池は、負極箔と負極合剤層とを有する負電極を
備えた二次電池であって、前記負極合剤層は、ＳｉＯ系活物質粒子と結着剤とを含み、前
記ＳｉＯ系活物質粒子は、前記結着剤の耐熱温度よりも高い温度でイミド化させたイミド
結合を含む樹脂材料からなる被覆層によって少なくとも一部が被覆されていることを特徴
とする。
【発明の効果】
【００１１】
本発明の二次電池によれば、二次電池の製造工程において電極を高温に晒すことなく、
二次電池のサイクル特性を向上させることができる。
【図面の簡単な説明】
【００１２】
【図１】実施形態に係る二次電池の斜視図。
【図２】図１に示す二次電池の内部構造を示す分解斜視図。
【図３】図２に示す電極群の分解斜視図。
【図４】図３に示す負電極の拡大断面図。
【図５】図３に示す負電極の製造工程を示すフロー図。
【図６】実施例に係る二次電池のサイクル数と容量維持率の関係を示すグラフ。
【図７】実施例に係る二次電池のケイ素系材料の被覆率と初回充放電効率との関係を示すグラフ。
【発明を実施するための形態】
【００１３】
以下、図面を参照して本発明の実施形態に係る二次電池およびその製造方法を説明する
。図１は、本発明の実施形態１に係る二次電池１００の外観斜視図である。本実施形態の
二次電池１００は、例えば、リチウムイオン二次電池等の非水電解液二次電池である。
【００１４】
本実施形態の二次電池１００は、後述する負電極が備える負極合剤層が負極活物質とし
てＳｉＯ系活物質粒子を含み、このＳｉＯ系活物質粒子が、結着剤の耐熱温度よりも高い
温度でイミド化させたイミド結合を含む樹脂材料からなる被覆層によって、少なくとも一
部が被覆されていることを最大の特徴としている。以下、本実施形態の二次電池１００の
構成を詳細に説明する。
【００１５】
二次電池１００は、例えばアルミニウム合金等の金属材料によって製作された扁平箱形
の電池容器１０を備えている。電池容器１０は、上端面１０ａ、下端面１０ｂ、広側面１
０ｃおよび狭側面１０ｄを有する扁平な直方体形状の筐体である。電池容器１０は、上部
が開放された扁平な矩形箱形の電池缶１１と、電池缶１１の上部を封止する長方形板状の
電池蓋１２とを有している。電池缶１１は、例えば、前記金属材料に深絞り加工を施すこ
とによって、上部に矩形の開口部１１ａを有する有底角筒状に形成されている。
【００１６】
電池容器１０の幅方向すなわち電池蓋１２の長手方向の両端には、電池容器１０の外側
で電池蓋１２の上面に、正極および負極の外部端子２０Ａ、２０Ｂが設けられている。外
部端子２０Ａ、２０Ｂと電池蓋１２との間には、絶縁部材２４が配置され、外部端子２０
Ａ、２０Ｂが電池蓋１２に対して電気的に絶縁されている。正極の外部端子２０Ａは、例
えばアルミニウムまたはアルミニウム合金によって製作され、負極の外部端子２０Ｂは、
例えば銅または銅合金によって製作されている。
【００１７】
外部端子２０Ａ、２０Ｂは、それぞれ、導電板２１と、ボルト２２とを備えている。導
電板２１は、電池容器１０の幅方向外側に設けられた貫通孔にボルト２２を下方から上方
へ挿通させている。ボルト２２は、頭部が絶縁部材２４と導電板２１との間に配置され、
導電板２１と電気的に接続されている。導電板２１は、電池容器１０の幅方向内側に設け
られた貫通孔に下方から上方へ接続端子２３を挿通させている。接続端子２３は、先端部
が導電板２１の上面でかしめられ、拡径するように塑性変形して導電板２１に密着するこ
とで、導電板２１に電気的に接続され、絶縁部材２４によって電池蓋１２に対して電気的
に絶縁されている。
【００１８】
電池蓋１２の正極および負極の外部端子２０Ａ、２０Ｂの間には、ガス排出弁１３と注
液口１４とが設けられている。ガス排出弁１３は、例えば電池蓋１２を薄肉化して溝部１
３ａを形成することによって設けられ、電池容器１０の内部の圧力が所定値を超えて上昇
した時に開裂して内部のガスを放出することで、電池容器１０の内部の圧力を低下させる
。注液口１４は、電池容器１０の内部に電解液を注入するのに用いられ、例えばレーザ溶
接によって注液栓１５が溶接されて封止されている。
【００１９】
図２は、図１に示す二次電池１００の内部構造を示す分解斜視図である。なお、図２で
は、電池缶１１の図示は省略している。電池蓋１２の長手方向の両端で、電池容器１０の
内側となる電池蓋１２の下面には、不図示の絶縁部材を介して正極および負極の集電板３
０Ａ、３０Ｂが固定されている。正極の集電板３０Ａは、例えば、アルミニウムまたはア
ルミニウム合金によって製作され、負極の集電板３０Ｂは、例えば、銅または銅合金によ
って製作されている。集電板３０Ａ、３０Ｂは、それぞれ、接続端子２３の基端部が接続
された基部３１と、基部３１から電池缶１１の底面１１ｂに向けて延びる端子部３２と、
を有している。
【００２０】
集電板３０Ａ、３０Ｂのそれぞれの基部３１に接続された接続端子２３は、電池容器１
０の外方へ向けて延びて電池蓋１２を貫通している。接続端子２３は、電池蓋１２の下面
に配された不図示の絶縁部材の貫通孔と、電池蓋１２の貫通孔と、電池蓋１２の上面に配
された絶縁部材２４の貫通孔と、導電板２１の貫通孔とを貫通し、先端部が導電板２１の
上面でかしめられている。これにより、集電板３０Ａ、３０Ｂのそれぞれの基部３１は、
接続端子２３によって導電板２１に電気的に接続されると共に、不図示の絶縁部材を介し
て電池蓋１２の下面に略平行に固定されている。集電板３０Ａ、３０Ｂのそれぞれの基部
３１および接続端子２３は、電池蓋１２の下面に配された不図示の絶縁部材によって電池
蓋１２に対して電気的に絶縁されている。
【００２１】
正極および負極の集電板３０Ａ、３０Ｂのそれぞれの端子部３２は、電池容器１０の厚
さ方向における基部３１の両側から、電池缶１１の最大面積の広側面１１ｃに沿って電池
缶１１の底面１１ｂに向けて延びる板状に形成されている。集電板３０Ａ、３０Ｂのそれ
ぞれの端子部３２は、後述する電極群４０の捲回軸Ｄ方向において、基部３１の外側の端
部から延びて電極群４０の端部の集電板接合部４１ｄ、４２ｄにそれぞれ接合されている
。これにより、正極の集電板３０Ａが、電極群４０の捲回軸Ｄ方向の一方の端部に配置さ
れて正電極４１（図３参照）に電気的に接続され、負極の集電板３０Ｂが、電極群４０の
捲回軸Ｄ方向の他方の端部に配置されて負電極４２（図３参照）に電気的に接続されてい
る。
【００２２】
電極群４０は、端子部３２に接合されることで、集電板３０Ａ、３０Ｂおよび絶縁部材
（図示略）を介して電池蓋１２に固定されている。また、外部端子２０Ａ、２０Ｂ、絶縁
部材２４、電池蓋１２の下面の絶縁部材（図示略）、集電板３０Ａ、３０Ｂ、および電極
群４０が電池蓋１２に組み付けられることで、蓋組立体が構成されている。
【００２３】
電池缶１１と電極群４０との間には、電極群４０を覆う絶縁ケース５０が配置される。
絶縁ケース５０は、シート状のシート部５１と、ケース状のケース部５２とを備えている
。なお、絶縁ケース５０は、一体に成形してもよい。絶縁ケース５０は、例えば、ポリエ
チレン（ＰＥ）、ポリプロピレン（ＰＰ）、ポリエチレンテレフタレート（ＰＥＴ）、ポ
リテトラフルオロエチレン（ＰＴＦＥ）、テトラフルオロエチレン（ＰＦＡ）、ポリフェ
ニレンサルファイド（ＰＰＳ）等によって製作されている。
【００２４】
シート部５１は、電極群４０の捲回軸Ｄ方向における幅と同等の幅を有し、電極群４０
の正極の集電板３０Ａの端子部３２が接続された集電板接合部４１ｄに対向する位置から
、負極の集電板３０Ｂの端子部が接合された集電板接合部４２ｄに対向する位置まで、電
池容器１０の幅方向に延在している。また、シート部５１は、図１に示す電池容器１０の
正面側の電池蓋１２近傍から、電池容器１０の広側面１０ｃに沿って下端面１０ｂ近傍ま
で延び、電池容器１０の底面１０ａ対向する電極群４０の湾曲部４０ｂを覆うように折り
返され、電池容器１０の背面側の広側面１０ｃに沿って電池蓋１２近傍まで延在している
。
【００２５】
ケース部５２は、電極群４０の捲回軸Ｄ方向の両端に配されて、それぞれ集電板３０Ａ
、３０Ｂの端子部３２が接合された電極群４０の集電板接合部４１ｄ、４２ｄを覆うよう
に設けられている。ケース部５２は、捲回軸Ｄ方向の内側の面と、電池蓋１２側の面とが
開放された直方体の箱形状を有し、集電板３０Ａ、３０Ｂの端子部３２が接合された電極
群４０の捲回軸Ｄ方向の両端を、電池容器１０の下端面１０ｂに垂直な高さ方向の全体に
亘って覆っている。
【００２６】
二次電池１００の製造時に、図２に示す部材からなる前記蓋組立体は、電極群４０およ
び集電板３０Ａ，３０Ｂと電池缶１１との間に絶縁ケース５０を配置してこれらの間を電
気的に絶縁した状態で、電極群４０の下方側の湾曲部４０ｂから、図１に示す電池缶１１
の開口部１１ａに挿入される。電極群４０は、捲回軸Ｄ方向の両側に電池缶１１の狭側面
１１ｄが位置し、捲回軸Ｄ方向が電池缶１１の底面１１ｂおよび広側面１１ｃに略平行に
沿うように電池缶１１内に収容される。
【００２７】
これにより、電極群４０は、一方の湾曲部４０ｂが電池蓋１２に対向し、もう一方の湾
曲部４０ｂが電池缶１１の底面１１ｂに対向し、平坦部４０ａが広側面１１ｃに対向した
状態になる。そして、電池蓋１２によって電池缶１１の開口部１１ａを閉塞した状態で、
例えば、レーザ溶接によって電池蓋１２の全周を電池缶１１の開口部１１ａに接合するこ
とで、電池缶１１と電池蓋１２からなる電池容器１０が形成される。
【００２８】
その後、電池蓋１２の注液口１４を介して電池容器１０の内部に非水電解液を注入し、
例えば、レーザ溶接によって注液栓１５を注液口１４に接合して封止することで、電池容
器１０が密閉されている。電池容器１０の内部に注入する非水電解液としては、例えば、
エチレンカーボネートとジメチルカーボネートとを体積比で１：２の割合で混合した混合
溶液中に、６フッ化リン酸リチウム（ＬｉＰＦ６）を１モル／リットルの濃度で溶解した
ものを用いることができる。
【００２９】
図３は、図２に示す電極群４０の一部を展開した分解斜視図である。電極群４０は、セ
パレータ４３、４４を介在させて積層させた正負の電極４１、４２を捲回軸Ｄに平行な軸
心の周りに捲回して扁平形状に成形した捲回電極群である。
【００３０】
電極群４０は、電池容器１０の広側面１０ｃに対向する平坦部４０ａと上下端面１０ａ
、１０ｂに対向する湾曲部４０ｂとを有する扁平形状に成形されている。平坦部４０ａは
、電極４１、４２とセパレータ４３、４４が平坦に積層された部分であり、湾曲部４０ｂ
は、電極４１、４２とセパレータ４３、４４が半円筒状に湾曲して積層された部分である
。セパレータ４３、４４は、正電極４１と負電極４２との間を絶縁すると共に、最外周に
捲回された負電極４２の外周にもセパレータ４４が捲回されている。
【００３１】
正電極４１は、正極集電体である正極箔４１ａと、正極箔４１ａの両面に塗布された正
極活物質合剤からなる正極合剤層４１ｂとを有している。正電極４１の幅方向の一側は、
正極合剤層４１ｂが形成されず、正極箔４１ａが露出した箔露出部４１ｃとされている。
正電極４１は、箔露出部４１ｃが負電極４２の箔露出部４２ｃと捲回軸Ｄ方向の反対側に
配置されて、捲回軸Ｄの周りに捲回されている。
【００３２】
正電極４１は、例えば、正極活物質に導電材、結着剤および分散溶媒を添加して混練し
た正極活物質合剤を、幅方向の一側を除いて正極箔４１ａの両面に塗布し、乾燥、プレス
、裁断することによって製作することができる。正極箔４１ａとしては、例えば、厚さ約
２０μｍのアルミニウム箔を用いることができる。正極箔４１ａの厚みを含まない正極合
剤層４１ｂの厚さは、例えば、約９０μｍである。
【００３３】
正極活物質合剤の材料としては、例えば、正極活物質として１００重量部のマンガン酸
リチウム（化学式ＬｉＭｎ２Ｏ４）を、導電材として１０重量部の鱗片状黒鉛を、結着剤
として１０重量部のポリフッ化ビニリデン（以下、ＰＶＤＦという。）を、分散溶媒とし
てＮ−メチルピロリドン（以下、ＮＭＰという。）を、それぞれ用いることができる。
【００３４】
正極活物質は、前記したマンガン酸リチウムに限定されず、例えば、スピネル結晶構造
を有する他のマンガン酸リチウム、一部を金属元素で置換またはドープしたリチウムマン
ガン複合酸化物を用いてもよい。また、正極活物質として、層状結晶構造を有するコバル
ト酸リチウムやチタン酸リチウム、およびこれらの一部を金属元素で置換またはドープし
たリチウム−金属複合酸化物を用いてもよい。
【００３５】
負電極４２は、負極集電体である負極箔４２ａと、負極箔４２ａの両面に塗布された負
極活物質合剤からなる負極合剤層４２ｂとを有している。負電極４２の幅方向の一側は、
負極合剤層４２ｂが形成されず、負極箔４２ａが露出した箔露出部４２ｃとされている。
負電極４２は、その箔露出部４２ｃが正電極４１の箔露出部４１ｃと捲回軸Ｄ方向の反対
側に配置されて、捲回軸Ｄ周りに捲回されている。
【００３６】
図４は、図３に示す負電極４２の断面の一部を拡大した模式的な拡大断面図である。な
お、負極合剤層４２ｂは、負極箔４２ａの両面に形成されているが、図４では、負極箔４
２ａの一方の面の負極合剤層４２ｂのみを図示し、他方の面の負極合剤層４２ｂの図示を
省略している。
【００３７】
本実施形態の二次電池１００は、負極合剤層４２ｂが、負極活物質としてのＳｉＯ系活
物質粒子１と結着剤２とを含み、ＳｉＯ系活物質粒子１は、結着剤２の耐熱温度よりも高
い温度でイミド化させたイミド結合を含む樹脂材料からなる被覆層３によって少なくとも
一部が被覆されていることを最大の特徴としている。また、本実施形態では、負極合剤層
４２ｂは、負極活物質として、例えば、天然黒鉛等の炭素系活物質粒子４を含んでいる。
【００３８】
ＳｉＯ系活物質粒子１は、例えば、化学式ＳｉＯｘ（ただし、０．８＜ｘ＜１．２）で
表されるケイ素系活物質であり、例えば、篩目開き５３μｍ、２７０メッシュの篩によって
粗粒が取り除かれた粒子である。ＳｉＯ系活物質粒子１は、表面の全体または一部が被覆
層３によって覆われている。ＳｉＯ系活物質粒子１の被覆層３から露出した部分は、充放
電に伴うリチウム（Ｌｉ）イオンの収受を担うサイトとして機能し、Ｌｉイオンを吸蔵放
出する出入り口となる。
【００３９】
結着剤２は、被覆層３を有するＳｉＯ系活物質粒子１と炭素系活物質粒子４との間に充
填され、これらを結着させて負極箔４２ａの表面に保持している。結着剤２は、例えば、
スチレンブタジエンゴム（ＳＢＲ）によって構成され、導電材として、例えば炭素や鱗片
状黒鉛を含んでいる。結着剤２がＳＢＲによって構成される場合には、１００℃以下の温
度で軟化するため、耐熱温度は１００℃以下となる。また、結着剤２がＰＶＤＦによって
構成される場合には、融点が、例えば、１５０℃以上１８０℃以下であるため、耐熱温度
は１５０℃以下となる。結着剤２の耐熱温度とは、結着剤２がその機能を維持することが
できる温度の上限である。
【００４０】
被覆層３は、ＳｉＯ系活物質粒子１の表面全体または表面の一部を覆うように、ＳｉＯ
系活物質粒子１の表面に強固に結着している。被覆層３は、例えば、ポリイミド（ＰＩ）
またはポリアミドイミド（ＰＡＩ）によって構成することができる。被覆層３を形成する
工程におけるイミド化の温度をより低くする観点から、被覆層３は、好ましくはＰＡＩに
よって構成される。
【００４１】
炭素系活物質粒子４の平均粒径は、例えば、ＳｉＯ系活物質粒子１の平均粒径よりも大
きくされている。炭素系活物質粒子４の総重量と、被覆層３を有するＳｉＯ系活物質粒子
１の総重量との比は、例えば、９５：５とされている。炭素系活物質粒子４は、被覆層３
を有しておらず、表面に結着剤２が結着している。
【００４２】
ここで、図５を参照して、本実施形態の二次電池１００の製造工程に含まれる負電極４
２の製造工程について説明する。図５（ａ）は、負電極４２の製造工程を示すフロー図で
あり、図５（ｂ）は、図５（ａ）に示す被覆工程Ｓ１の詳細を示すフロー図である。負電
極４２は、図５（ａ）に示す被覆工程Ｓ１、調製工程Ｓ２および塗布乾燥工程Ｓ３を経て
製造される。
【００４３】
被覆工程Ｓ１は、樹脂材料の前駆体をイミド化させてＳｉＯ系活物質粒子１の表面の少
なくとも一部にイミド結合を含む前記樹脂材料からなる被覆層３を形成する工程である。
被覆工程Ｓ１は、図５（ｂ）に示す混合工程Ｓ１１、乾燥工程Ｓ１２、粉砕工程Ｓ１３、
重合工程Ｓ１４、解砕工程Ｓ１５、および、選別工程Ｓ１６を有している。
【００４４】
混合工程Ｓ１１では、まず、平均粒径が約５μｍのＳｉＯｘ（ただし、０．８＜ｘ＜１
．２）の粒子であるＳｉＯ系活物質粒子１の集合体である粉末に対して約５％の炭素を担
持させる。また、例えば、ＰＩ、ＰＡＩ等の樹脂材料を、例えば、ＮＭＰ等の溶媒に溶解
させ、樹脂材料の前駆体の溶液を用意する。そして、これらをプラネタリミキサに投入し
て、例えば約２０分程度、混合および撹拌する。これにより、ＳｉＯ系活物質粒子１と樹
脂材料の前駆体との混合物を得る。
【００４５】
なお、本実施形態では、樹脂材料の前駆体をイミド化重合させることによって形成され
る被覆層３の総重量が、ＳｉＯ系活物質粒子１の総重量の１％以上かつ５％以下となるよ
うに、各材料の重量を調整している。
【００４６】
乾燥工程Ｓ１２では、混合工程Ｓ１１で得られた混合物をプラネタリミキサから取り出
し、例えばアルミニウム等の金属箔上に載置し、例えば空気中で約８０℃の温度で約１時
間乾燥させて溶媒を蒸発させる。さらに、乾燥させた混合物を、例えば真空中で約１００
℃の温度で約２時間乾燥させ、溶媒を完全に蒸発させる。これによりＳｉＯ系活物質粒子
１と樹脂材料の前駆体とを含む塊状物を得る。
【００４７】
粉砕工程Ｓ１３では、乾燥工程Ｓ１２で得られた塊状物を、例えば、乳鉢で粗く解砕し
た後、ミルで砂粒状になるまで１０分以上粉砕して、ＳｉＯ系活物質粒子１と樹脂材料の
前駆体とを含む粉体を得る。
【００４８】
重合工程Ｓ１４では、樹脂材料の前駆体をＳｉＯ系活物質粒子１と共に２５０℃以上か
つ３５０℃以下の温度に加熱してイミド化させる。本実施形態では、重合工程において、
粉砕工程Ｓ１３で得られた粉体を、例えばアルミニウム等の金属箔上に載置し、例えば３
００℃の温度で真空乾燥して加熱し、樹脂材料の前駆体を重合させてイミド化させる。こ
れにより、ＳｉＯ系活物質粒子１の表面に、例えばＰＩまたはＰＡＩ等のイミド結合を含
む樹脂材料を強固に結着させる。
【００４９】
解砕工程Ｓ１５では、重合工程Ｓ１４で得られたＳｉＯ系活物質粒子１と例えばＰＩま
たはＰＡＩ等のイミド結合を含む樹脂材料からなる塊状物を室温まで降温させた後、例え
ば、乳鉢およびミルで５分以上解砕する。これにより、少なくとも一部がＰＩまたはＰＡ
Ｉ等のイミド結合を含む樹脂材料からなる被覆層３に被覆されたＳｉＯ系活物質粒子１の
粉末を得る。
【００５０】
選別工程Ｓ１６では、解砕工程Ｓ１５で得られた粉末を、例えば、篩目開き５３μｍ、
２７０メッシュの篩に掛けて粗粒を取り除き、所定の範囲の粒径を有し、表面の少なくと
も一部が被覆層３に被覆されたＳｉＯ系活物質粒子１の粉末を得る。以上により、図５（
ａ）に示す被覆工程Ｓ１が終了する。
【００５１】
図５（ａ）に示す調製工程Ｓ２では、被覆工程Ｓ１で得られた被覆層３を有するＳｉＯ
系活物質粒子１と、結着剤２とを含むスラリを調製する。本実施形態では、調製工程Ｓ２
において、負極活物質として、被覆層３を有するＳｉＯ系活物質粒子１だけでなく炭素系
活物質粒子４をも含むスラリを調整する。具体的には、炭素系活物質粒子４の総重量と、
被覆層３を有するＳｉＯ系活物質粒子１の総重量との比が、例えば、９５：５から９５：
３までの範囲となるように混合してプラネタリミキサで乾式混合する。
【００５２】
その後、この混合物に、増粘剤として例えばカルボキシメチルセルロース（ＣＭＣ）を
加えて撹拌し、粘度を調整することで適切な粘度のスラリを得る。このスラリに、結着剤
として例えばスチレンブタジエンゴム（ＳＢＲ）を加えて混練することで、負極活物質お
よび結着剤を含むスラリが得られる。ＣＭＣとＳＢＲは、例えば、９８重量部の負極活物
質に対して２重量部を加えることができる。増粘剤、結着剤の分散溶媒およびスラリの粘
度調整には、例えばイオン交換水を用いることができる。
【００５３】
図５（ａ）に示す塗布乾燥工程Ｓ３では、調製工程Ｓ２で得られたスラリを、負極箔４
２ａの両面に幅方向の一側を除いて塗布し、乾燥させて結着剤を溶融または軟化させ、そ
の後、降温させてプレス、裁断する。本実施形態において、塗布乾燥工程Ｓ３における乾
燥温度は、被覆工程Ｓ１においてＳｉＯ系活物質粒子１を被覆する被覆層３の樹脂材料の
前駆体を重合させる温度よりも低く、例えば１２０℃以下であり、好ましくは１００℃以
下とされる。負極箔４２ａとしては、例えば、厚さ約１０μｍの銅箔を用いることができ
る。
【００５４】
これにより、図４に示すように、被覆層３を有するＳｉＯ系活物質粒子１間に結着剤２
が形成され、負極箔４２ａの表面に負極合剤層４２ｂが形成される。本実施形態では、結
着剤２の層は、被覆層３を有するＳｉＯ系活物質粒子１と炭素系活物質粒子４との間、お
よび炭素系活物質粒子４間にも形成される。負極箔４２ａの厚みを含まない負極合剤層４
２ｂの厚さは、例えば、約７０μｍである。以上により、負極活物質の粒子間に結着剤２
を含む負極合剤層４２ｂを備えた負電極４２を製造することができる。
【００５５】
本実施形態において、負極活物質は、ＳｉＯ系活物質粒子１と炭素系活物質粒子４の双
方を含んでいる。しかし、負極活物質としてＳｉＯ系活物質粒子１のみを用いてもよい。
また、炭素系活物質粒子４は、前記したリチウムイオンを挿入、脱離可能な天然黒鉛に限
定されず、非晶質炭素、人造の各種黒鉛材、コークスなどの炭素質材料やＳｉやＳｎなど
の化合物（例えば、ＳｉＯ、ＴｉＳｉ２等）、またはそれらの複合材料を用いてもよい。
負極活物質の粒子形状についても特に限定されず、鱗片状、球状、繊維状または塊状等の
粒子形状を適宜選択することができる。
【００５６】
また、前記した正極および負極の合剤層４１ｂ、４２ｂに用いる結着材は、ＰＶＤＦ、
ＳＢＲに限定されない。前記した結着材として、例えば、ポリテトラフルオロエチレン（
ＰＴＦＥ）、ポリエチレン、ポリスチレン、ポリブタジエン、ブチルゴム、ニトリルゴム
、多硫化ゴム、ニトロセルロース、シアノエチルセルロース、各種ラテックス、アクリロ
ニトリル、フッ化ビニル、フッ化ビニリデン、フッ化プロピレン、フッ化クロロプレン、
アクリル系樹脂などの重合体およびこれらの混合体などを用いてもよい。
【００５７】
また、図３に示すセパレータ４３、４４を介在させて正電極４１および負電極４２を重
ねて捲回する際の軸芯は、例えば、正極箔４１ａ、負極箔４２ａ、セパレータ４３、４４
のいずれよりも曲げ剛性の高い樹脂シートを捲回したものを用いることができる。
【００５８】
電極群４０の捲回軸Ｄ方向において、負電極４２の負極合剤層４２ｂの幅は、正電極４
１の正極合剤層４１ｂの幅よりも広くなっている。また、電極群４０の最内周と最外周に
は負電極４２が捲回されている。これにより、正極合剤層４１ｂは、電極群４０の最内周
から最外周まで負極合剤層４２ｂの間に挟まれている。
【００５９】
正電極４１および負電極４２の箔露出部４１ｃ、４２ｃはそれぞれ電極群４０の平坦部
４０ａで束ねられて前記した集電板接合部４１ｄ、４２ｄ（図２参照）が形成される。正
電極４１および負電極４２のそれぞれの集電板接合部４１ｄ、４２ｄは、例えば超音波溶
接等によって、正極および負極の集電板３０Ａ、３０Ｂのそれぞれの端子部３２に接合さ
れる。これにより、正極側および負極側において、外部端子２０Ａ、２０Ｂが、それぞれ
集電板３０Ａ、３０Ｂを介して、電極群４０を構成する正負の電極４１、４２とそれぞれ
電気的に接続される。
【００６０】
なお、電極群４０の捲回軸Ｄ方向において、セパレータ４３、４４の幅は負極合剤層４
２ｂの幅よりも広いが、正電極４１および負電極４２の箔露出部４１ｃ、４２ｃは、それ
ぞれセパレータ４３、４４の幅方向端部よりも幅方向外側に突出している。したがって、
セパレータ４３、４４は、箔露出部４１ｃ、４２ｃを束ねて溶接する際の支障にはならな
い。
【００６１】
以下、本実施形態の二次電池１００およびその製造方法の作用について説明する。
【００６２】
本実施形態の二次電池１００は、例えば、図１に示す外部端子２０Ａ、２０Ｂのボルト
２２に不図示のバスバーを締結して他の二次電池１００の外部端子２０Ａ、２０Ｂと接続
することにより、組電池として用いられる。二次電池１００は、外部端子２０Ａ、２０Ｂ
を介して外部から供給された電力を、図２に示す接続端子２３および集電板３０Ａ、３０
Ｂを介して電極群４０に蓄積する。また、電極群４０に蓄積した電力を、集電板３０Ａ、
３０Ｂおよび接続端子２３を介して外部端子２０Ａ、２０Ｂから外部へ供給する。
【００６３】
二次電池１００の充放電に伴って、図４に示す負極合剤層４２ｂに含まれるＳｉＯ系活
物質粒子１と炭素系活物質粒子４は膨脹収縮を繰り返すが、ＳｉＯ系活物質粒子１の体積
の変化は、炭素系活物質粒子４よりも大きくなる。そのため、バインダー樹脂、すなわち
結着剤２として、比較的結着力が弱いＰＶＤＦ、ＳＢＲ等を用いた従来の二次電池では、
繰り返しの膨張収縮によってＳｉＯ系活物質粒子１に割れを生じ、二次電池のサイクル特
性が低下する虞があった。また、負極バインダー、すなわち結着剤２としてポリイミド（
ＰＩ）およびポリビニルピロリドン（ＰＶＰ）を用いた従来の二次電池では、ＰＩをイミ
ド化させて結着剤２を形成する際に、負極箔４２ａが高温に晒されて強度および溶接性が
低下し、二次電池１００の製造工程に悪影響を及ぼす虞があった。
【００６４】
これに対し、本実施形態の二次電池１００では、ＳｉＯ系活物質粒子１は、結着剤２の
耐熱温度よりも高い温度でイミド化させたイミド結合を含む樹脂材料からなる被覆層３に
よって少なくとも一部が被覆されている。これにより、ＳｉＯ系活物質粒子１の膨張収縮
時の体積変化を、結着剤２よりも結着力の高い強靭な樹脂材料からなる被覆層３によって
低減させ、または、ＳｉＯ系活物質粒子１の表面で起こる電解液の還元分解などの副反応
を抑制し、ＳｉＯ系活物質粒子１の割れを抑制することができる。
【００６５】
また、本実施形態の二次電池１００は、負電極４２の製造時に、負極箔４２ａに結着剤
２を形成する塗布乾燥工程Ｓ３の前に、ＳｉＯ系活物質粒子１の表面にＰＩまたはＰＡＩ
等のイミド結合を含む樹脂材料からなる被覆層３を形成する被覆工程Ｓ１を有している。
また、塗布乾燥工程Ｓ３における乾燥温度は、被覆工程Ｓ１において被覆層３の樹脂材料
の前駆体をイミド化させて重合させる温度よりも低くなっている。そのため、負極箔４２
ａを、イミド化重合に必要な高温に晒さらすことを回避できる。
【００６６】
したがって、本実施形態の二次電池１００およびその製造方法によれば、製造工程にお
いて負電極４２を高温に晒すことなく、二次電池１００のサイクル特性を向上させること
ができる。
【００６７】
また、被覆層３の樹脂材料がＰＡＩである場合には、イミド化重合に必要な温度をＰＩ
の場合よりも低下させ、二次電池１００の製造工程の簡略化および製造コストの低減に寄
与する。また、結着剤２がＳＢＲを含む場合には、結着剤２の柔軟性を向上させて負極合
剤層４２ｂの耐久性を向上させることができる。また、負極合剤層４２ｂが、炭素系活物
質粒子４を含むことで、負極合剤層４２ｂが負極活物質としてＳｉＯ系活物質粒子１のみ
を含む場合と比較して、負極合剤層４２ｂの膨張収縮を抑制することができる。
【００６８】
また、被覆工程Ｓ１は、被覆層３の樹脂材料の前駆体をＳｉＯ系活物質粒子１と共に２
５０℃以上かつ３５０℃以下の温度に加熱してイミド化させる重合工程Ｓ１４を有してい
る。これにより、ＳｉＯ系活物質粒子１の表面に強固に結着したＰＩまたはＰＡＩ等のイ
ミド結合を含む樹脂材料からなる強靭な被覆層３を形成することができる。
【００６９】
また、被覆工程Ｓ１は、重合工程Ｓ１４の前に、混合工程Ｓ１１と乾燥工程Ｓ１２と粉
砕工程Ｓ１３とを有している。これにより、重合工程Ｓ１４において、粉体とされた被覆
層３の樹脂材料の前駆体とＳｉＯ系活物質粒子１とを加熱することができる。したがって
、重合工程Ｓ１４において、被覆層３の樹脂材料の前駆体とＳｉＯ系活物質粒子１とが塊
状である場合と比較して、ＳｉＯ系活物質粒子１の表面により均一かつ緻密な被覆層３を
形成することが可能になる。
【００７０】
以上、図面を用いて本発明の実施の形態を詳述してきたが、具体的な構成はこの実施形
態に限定されるものではなく、本発明の要旨を逸脱しない範囲における設計変更等があっ
ても、それらは本発明に含まれるものである。例えば、前述の実施形態および実施例では
、本発明を角形二次電池に適用する例について説明したが、本発明は、角形二次電池に限
られず、例えば円筒形やラミネート型等、非水電解液二次電池の負極全般に適用すること
が可能である。
【００７１】
［実施例］
以下、本発明の二次電池およびその製造方法の実施例について説明する。
【００７２】
前述の実施形態で説明した製造方法に基づき、実施例１、２および比較例１の負電極を
製作した。実施例１、２の負電極では、それぞれ、ＳｉＯ系活物質粒子の総重量に対する
被覆層の樹脂材料としてのＰＡＩの総重量を３％、および５％とした。一方、比較例１の
負電極では、ＳｉＯ系活物質粒子の総重量に対する被覆層の樹脂材料としてのＰＡＩの総
重量を０％（被覆層なし）とした。なお、実施例１、２および比較例１の負電極において
、炭素系活物質粒子の総重量と、被覆層を有するＳｉＯ系活物質粒子の総重量との比は、
９５：３とした。これらの負電極を、それぞれセパレータを介して正電極と重ね、実施例
１、２および３の小型セルを作製し、初期サイクル特性を測定した。なお、各小型セルの
充放電方法は、以下の通りである。
【００７３】
充電：0.5Ｃ定電流定電圧充電、定電圧値4.2Ｖ、0.01Ｃ終止
放電：0.5Ｃ定電流、2.7Ｖ終止
【００７４】
図６は、横軸を充放電のサイクル数（cycle）、縦軸を各セルの容量維持率（％）とし
て実施例１、２および比較例１の小型セルのサイクル数と容量維持率との関係を示すグラ
フである。
【００７５】
図６中、実施例１（ＰＡＩ：３％）の小型セルの測定結果を白抜きの三角印および破線
で、実施例２（ＰＡＩ：５％）の小型セルの測定結果を白抜きの丸印および実線で、比較
例１（ＰＡＩ：０％）の小型セルの測定結果を黒の四角印および一点鎖線で示している。
以上の結果から、実施例１および２の被覆層を有するＳｉＯ系活物質粒子を用いた小型セ
ルでは、比較例１の被覆層を有しないＳｉＯ系活物質粒子を用いた小型セルよりもサイク
ル特性が向上することが確認された。
【００７６】
次に、前述の実施例１、２および比較例１の負電極を製作すると共に、ＳｉＯ系活物質
粒子の総重量に対する被覆層の樹脂材料としてのＰＡＩの総重量（ＰＡＩ被覆量）を１％
とした実施例３の負電極を同様に製作した。なお、各負電極においては、炭素系活物質粒
子の総重量と、被覆層を有するＳｉＯ系活物質粒子の総重量と、結着剤および増粘剤から
なるバインダーの総重量との比が９５：３：２となるようにスラリを調整して負極箔に塗
布した。これらの負電極を用いて金属リチウムを対極としたハーフセルを作製し、負極の
初回充放電効率を計測した。以下の条件で充電、放電を行ったときの放電容量を充電容量
で除した値を図７に示す。
【００７７】
充電：0.5Ｃ定電流定電圧充電、定電圧値0.01Ｖ vs Ｌｉ金属、0.01Ｃ終止
放電：0.5Ｃ定電流、1.5Ｖ vs Ｌｉ金属終止
【００７８】
図７は、縦軸を初回充放電効率（％）、横軸をＰＡＩ被覆量（ｗｔ％）として、初回充
放電効率とＰＡＩ被覆量との関係を示すグラフである。実施例１（ＰＡＩ被覆量：３ｗｔ
％）、実施例２（ＰＡＩ被覆量：５ｗｔ％）および実施例３（ＰＡＩ被覆量：１ｗｔ％）
と、比較例１（ＰＡＩ被覆量：０ｗｔ％）とを比較すると、実施例１から３のいずれの小
型セルも比較例１の小型セルよりも高い初回充放電効率を示すことが確認された。
【００７９】
また、各実施例の小型セルの初回充放電効率は、実施例３（ＰＡＩ被覆量：１ｗｔ％）
の小型セルが最も高く、実施例２（ＰＡＩ被覆量：５ｗｔ％）の小型セルが最も低かった
。すなわち、被覆層の総重量は、ＳｉＯ系活物質粒子の総重量の１％以上かつ５％以下で
あれば、被覆層を有しない場合よりも高い初回充放電効率が得られるが、ＳｉＯ系活物質
粒子の総重量の１％以上かつ３％以下であれば、より高い初回充放電効率が得られること
が確認された。
【符号の説明】
【００８０】
１…ＳｉＯ系活物質粒子、２…結着剤、３…被覆層、４…炭素系活物質粒子、４２…負電
極、４２ａ…負極箔、４２ｂ…負極合剤層、１００…二次電池
【図１】
2018101633.tif 000003
【図２】
2018101633.tif 000004
【図３】
2018101633.tif 000005
【図４】
2018101633.tif 000006
【図５】
2018101633.tif 000007
【図６】
2018101633.tif 000008
【図７】
2018101633.tif 000009